(57)【特許請求の範囲】
【請求項１】
天然ゴムおよび／または合成イソプレンゴムを６０〜９０質量部およびスチレン−ブタジエン共重合体ゴムを１０〜４０質量部含むジエン系ゴム１００質量部に対し、
窒素吸着比表面積（Ｎ２ＳＡ）が７０〜１２０ｍ２／ｇであるカーボンブラックを１５〜４５質量部、
シリカを１０〜３５質量部、
ロジン系樹脂または石油樹脂を１〜１０質量部、および
下記式（Ｉ）で表されるスルフィド化合物を前記カーボンブラックに対して０．１〜５質量％配合してなるゴム組成物。
【化１】
0006485175.tif 000005
（式中、Ｒ１は、水素原子、メチル基、エチル基、炭素数３〜８の直鎖または分岐状のアルキル基もしくはアルケニル基、または炭素数３〜６の環状のアルキル基もしくはアルケニル基を表わす。Ａは、Ｏ、Ｓ、ＮＨ、またはＮＲ２を表わす。Ｒ２は、メチル基、エチル基、炭素数３〜８の直鎖または分岐状のアルキル基もしくはアルケニル基、または炭素数３〜６の環状のアルキル基もしくはアルケニル基を表わす。ｎは１〜６の整数を表し、ｘは１〜４の整数を表す。）
【請求項２】
前記式（Ｉ）で表されるスルフィド化合物において、ｘが２であることを特徴とする請求項１に記載のゴム組成物。
【請求項３】
前記ジエン系ゴム１００質量部に対し、少なくとも前記窒素吸着比表面積（Ｎ２ＳＡ）が７０〜１２０ｍ２／ｇであるカーボンブラックを１５〜４５質量部、前記シリカを１０〜３５質量部および前記ロジン系樹脂または石油樹脂を１〜１０質量部を混合し、続いて、加硫系成分とともに前記式（Ｉ）で表されるスルフィド化合物を前記カーボンブラックに対して０．１〜５質量％の範囲で添加して混合する工程を有する、請求項１または２に記載のゴム組成物を製造する方法。
【請求項４】
請求項１または２に記載のゴム組成物をキャップトレッドに用いたことを特徴とする建設車両用空気入りタイヤ。
【発明の詳細な説明】
【技術分野】
【０００１】
本発明は、ゴム組成物およびそれを用いた空気入りタイヤに関するものであり、詳しくは、加工性を実用上十分に維持しながら、良好な耐カット性および耐リバージョン性を得ることのできるゴム組成物およびそれを用いた空気入りタイヤに関するものである。
【背景技術】
【０００２】
採石場等の悪路、重荷重条件での走行を伴う建設車両用タイヤのキャップトレッドにおいては、耐カット性が要求される。また近年、タイヤの大型化に伴い、構成部材のサイズおよび厚みが増加し、加硫時間が長くなり、ゴムのリバージョン（ポリマーの分解）が発生するという問題がある。耐カット性を向上させるには、樹脂やシリカを配合することが有効であるが、これらの手法では未加硫ゴムの粘度を上昇させ、加工性を悪化させる場合がある。
【０００３】
なお、下記特許文献１には、特定の構造を有するスルフィド化合物を含有するゴム・カーボンブラック用カップリング剤が提案されている。しかし特許文献１には、特定の組成を有するジエン系ゴムに対し、特定の窒素吸着比表面積（Ｎ２ＳＡ）を有するカーボンブラック、シリカおよび熱可塑性樹脂を特定量で配合し、さらに該スルフィド化合物を配合して、加工性を実用上十分に維持しながら、良好な耐カット性および耐リバージョン性を得ようとする技術思想は何ら開示または示唆されていない。
【先行技術文献】
【特許文献】
【０００４】
【特許文献１】特開２０１３−２３６１０号公報
【発明の概要】
【発明が解決しようとする課題】
【０００５】
したがって本発明の目的は、加工性を実用上十分に維持しながら、良好な耐カット性および耐リバージョン性を得ることのできるゴム組成物およびそれを用いた空気入りタイヤを提供することにある。
【課題を解決するための手段】
【０００６】
本発明者は鋭意研究を重ねた結果、特定の組成を有するジエン系ゴムに対し、特定の窒素吸着比表面積（Ｎ２ＳＡ）を有するカーボンブラック、シリカ、熱可塑性樹脂および特定のスルフィド化合物を特定量で配合することにより、前記課題を解決できることを見出し、本発明を完成することができた。
すなわち本発明は以下のとおりである。
【０００７】
１．天然ゴムおよび／または合成イソプレンゴムを６０〜９０質量部およびスチレン−ブタジエン共重合体ゴムを１０〜４０質量部含むジエン系ゴム１００質量部に対し、
窒素吸着比表面積（Ｎ２ＳＡ）が７０〜１２０ｍ２／ｇであるカーボンブラックを１５〜４５質量部、
シリカを１０〜３５質量部、
熱可塑性樹脂を１〜１０質量部、および
下記式（Ｉ）で表されるスルフィド化合物を前記カーボンブラックに対して０．１〜５質量％配合してなるゴム組成物。
【０００８】
【化１】
0006485175.tif 000002
【０００９】
（式中、Ｒ１は、水素原子、メチル基、エチル基、炭素数３〜８の直鎖または分岐状のアルキル基もしくはアルケニル基、または炭素数３〜６の環状のアルキル基もしくはアルケニル基を表わす。Ａは、Ｏ、Ｓ、ＮＨ、またはＮＲ２を表わす。Ｒ２は、メチル基、エチル基、炭素数３〜８の直鎖または分岐状のアルキル基もしくはアルケニル基、または炭素数３〜６の環状のアルキル基もしくはアルケニル基を表わす。ｎは１〜６の整数を表し、ｘは１〜４の整数を表す。）
２．前記式（Ｉ）で表されるスルフィド化合物において、ｘが２であることを特徴とする前記１に記載のゴム組成物。
３．前記ジエン系ゴム１００質量部に対し、少なくとも前記窒素吸着比表面積（Ｎ２ＳＡ）が７０〜１２０ｍ２／ｇであるカーボンブラックを１５〜４５質量部、前記シリカを１０〜３５質量部および前記熱可塑性樹脂を１〜１０質量部を混合し、続いて、加硫系成分とともに前記式（Ｉ）で表されるスルフィド化合物を前記カーボンブラックに対して０．１〜５質量％の範囲で添加して混合することにより得られる、前記１または２に記載のゴム組成物。
４．前記１〜３のいずれかに記載のゴム組成物をキャップトレッドに用いたことを特徴とする建設車両用空気入りタイヤ。
【発明の効果】
【００１０】
本発明によれば、特定の組成を有するジエン系ゴムに対し、特定の窒素吸着比表面積（Ｎ２ＳＡ）を有するカーボンブラック、シリカ、熱可塑性樹脂および特定のスルフィド化合物を特定量で配合したので、加工性を実用上十分に維持しながら、良好な耐カット性および耐リバージョン性を得ることのできるゴム組成物およびそれを用いた空気入りタイヤを提供することができる。
【発明を実施するための形態】
【００１１】
以下、本発明をさらに詳細に説明する。
【００１２】
（ジエン系ゴム）
本発明で使用されるジエン系ゴムは、天然ゴム（ＮＲ）および／または合成イソプレンゴム（ＩＲ）と、スチレン−ブタジエン共重合体ゴム（ＳＢＲ）とを必須成分とする。これらの配合量は、ジエン系ゴム全体を１００質量部としたときにＮＲおよび／またはＩＲが６０〜９０質量部であり、ＳＢＲが１０〜４０質量部である。ＮＲおよび／またはＩＲの配合量が６０質量部未満であると、ゴムの機械的強度が悪化し、好ましくない。また９０質量部を超えると、耐リバージョン性が悪化し、好ましくない。なお、ＮＲおよびＩＲ以外にも他のジエン系ゴムを用いることができ、例えば、ブタジエンゴム（ＢＲ）、アクリロニトリル−ブタジエン共重合体ゴム（ＮＢＲ）等が挙げられる。これらは、単独で用いてもよく、２種以上を併用してもよい。また、その分子量やミクロ構造はとくに制限されず、アミン、アミド、シリル、アルコキシシリル、カルボキシル、ヒドロキシル基等で末端変性されていても、エポキシ化されていてもよい。
【００１３】
（カーボンブラック）
本発明で使用されるカーボンブラックは、窒素吸着比表面積（Ｎ２ＳＡ）が７０〜１２０ｍ２／ｇである必要がある。窒素吸着比表面積（Ｎ２ＳＡ）が７０ｍ２／ｇ未満では、耐カット性が悪化し、逆に１２０ｍ２／ｇを超えると、加工性が悪化し、好ましくない。さらに好ましい窒素吸着比表面積（Ｎ２ＳＡ）は、８０〜１２０ｍ２／ｇである。なお、窒素吸着比表面積（Ｎ２ＳＡ）はＪＩＳ  Ｋ６２１７−２に準拠して求めた値である。
【００１４】
（シリカ）
本発明で使用されるシリカは、乾式シリカ、湿式シリカ、コロイダルシリカおよび沈降シリカなど、従来からゴム組成物において使用することが知られている任意のシリカを単独でまたは２種以上組み合わせて使用できる。なお本発明の効果、とくに耐カット性が向上するという観点から、シリカの窒素吸着比表面積（Ｎ２ＳＡ）は、１００〜２００ｍ２／ｇであるのが好ましく、１１０〜１８０ｍ２／ｇであるのがさらに好ましい。
【００１５】
（熱可塑性樹脂）
本発明で使用される熱可塑性樹脂は、本発明で使用される熱可塑性樹脂としては、とくに制限されないが、ロジン系樹脂や石油樹脂を用いることができる。ロジン系樹脂としては、アビエチン酸、パラストリン酸、ネオアビエチン酸、ピマール酸、イソピマール酸、デヒドロアビエチン酸等の樹脂酸を主成分とするガムロジン、ウッドロジン、トール油ロジンなどが挙げられる。また、これらのロジンを不均化することによって得られる不均化ロジン、二量化又はそれ以上に重合させることで得られる重合ロジン及び水素添加することによって得られる水添ロジンも使用することができる。また、本発明においては、ロジンを部分的にマレイン化および／またはフマル化することなどによって変性した変性ロジンも使用することができる。更に石油樹脂で変性した石油樹脂変性ロジンも用いることができる。石油樹脂としては、ナフサのクラッキング等の石油精製により得たＣ９留分をカチオン重合することにより得られるＣ９系石油樹脂、シクロペンタジエンやジシクロペンタジエン等のＣ５留分を熱重合して得られたＣ５系石油樹脂、更にはＣ５留分〜Ｃ９留分を重合して得られるＣ５〜Ｃ９系石油樹脂等が挙げられる。また、石油樹脂の誘導体としては、上記各種石油樹脂を完全あるいは部分的に水素化して得られる脂環族系の水素化石油樹脂等、更にはこれら石油樹脂及び石油樹脂誘導体の混合物等が挙げられる。
【００１６】
（スルフィド化合物）
本発明で使用されるスルフィド化合物は、前記特許文献１に開示されている。具体的には、下記式（Ｉ）で表される。
【００１７】
【化２】
0006485175.tif 000003
【００１８】
（式中、Ｒ１は、水素原子、メチル基、エチル基、炭素数３〜８の直鎖または分岐状のアルキル基もしくはアルケニル基、または炭素数３〜６の環状のアルキル基もしくはアルケニル基を表わす。Ａは、Ｏ、Ｓ、ＮＨ、またはＮＲ２を表わす。Ｒ２は、メチル基、エチル基、炭素数３〜８の直鎖または分岐状のアルキル基もしくはアルケニル基、または炭素数３〜６の環状のアルキル基もしくはアルケニル基を表わす。ｎは１〜６の整数を表し、ｘは１〜４の整数を表す。）
【００１９】
本発明で使用されるスルフィド化合物は、スルフィド部の両末端に、芳香族縮合複素環がアルキレン基を介して結合した左右対称の構造（ビス体構造）を有している。
当該化合物としては、例えば、
ビス（ベンズイミダゾリル−２）メチルスルフィド、
２，２’−ビス（ベンズイミダゾリル−２）エチルスルフィド、
２，２’−ビス（ベンズイミダゾリル−２）エチルジスルフィド、
２，２’−ビス（ベンズイミダゾリル−２）エチルトリスルフィド、
２，２’−ビス（ベンズイミダゾリル−２）エチルテトラスルフィド、
３，３’−ビス（ベンズイミダゾリル−２）プロピルジスルフィド、
３，３’−ビス（ベンズイミダゾリル−２）プロピルトリスルフィド、
３，３’−ビス（ベンズイミダゾリル−２）プロピルテトラスルフィド、
４，４’−ビス（ベンズイミダゾリル−２）ブチルジスルフィド、
４，４’−ビス（ベンズイミダゾリル−２）ブチルトリスルフィド、
４，４’−ビス（ベンズイミダゾリル−２）ブチルテトラスルフィド、
５，５’−ビス（ベンズイミダゾリル−２）ペンチルジスルフィド、
５，５’−ビス（ベンズイミダゾリル−２）ペンチルトリスルフィド、
５，５’−ビス（ベンズイミダゾリル−２）ペンチルテトラスルフィド、
６，６’−ビス（ベンズイミダゾリル−２）ヘキシルジスルフィド、
６，６’−ビス（ベンズイミダゾリル−２）ヘキシルトリスルフィド、
６，６’−ビス（ベンズイミダゾリル−２）ヘキシルテトラスルフィド、
２，２’−ビス（１−メチルベンズイミダゾリル−２）エチルジスルフィド、
２，２’−ビス（４−メチルベンズイミダゾリル−２）エチルジスルフィド、
２，２’−ビス（５−メチルベンズイミダゾリル−２）エチルジスルフィド、
３，３’−ビス（１−メチルベンズイミダゾリル−２）プロピルジスルフィド、
３，３’−ビス（４−メチルベンズイミダゾリル−２）プロピルジスルフィド、
３，３’−ビス（５−メチルベンズイミダゾリル−２）プロピルジスルフィド、
２，２’−ビス（１−エチルベンズイミダゾリル−２）エチルジスルフィド、
２，２’−ビス（４−エチルベンズイミダゾリル−２）エチルジスルフィド、
２，２’−ビス（５−エチルベンズイミダゾリル−２）エチルジスルフィド、
３，３’−ビス（１−エチルベンズイミダゾリル−２）プロピルジスルフィド、
３，３’−ビス（４−エチルベンズイミダゾリル−２）プロピルジスルフィド、
３，３’−ビス（５−エチルベンズイミダゾリル−２）プロピルジスルフィド、
３，３’−ビス（１−ｎ−プロピルベンズイミダゾリル−２）プロピルジスルフィド、
３，３’−ビス（４−ｎ−プロピルベンズイミダゾリル−２）プロピルジスルフィド、
３，３’−ビス（５−ｎ−プロピルベンズイミダゾリル−２）プロピルジスルフィド、
３，３’−ビス（１−イソプロピルベンズイミダゾリル−２）プロピルジスルフィド、
３，３’−ビス（４−イソプロピルベンズイミダゾリル−２）プロピルジスルフィド、
３，３’−ビス（５−イソプロピルベンズイミダゾリル−２）プロピルジスルフィド、
３，３’−ビス（１−ｔｅｒｔ−ブチルベンズイミダゾリル−２）プロピルジスルフィド、
３，３’−ビス（４−ｔｅｒｔ−ブチルベンズイミダゾリル−２）プロピルジスルフィド、
３，３’−ビス（５−ｔｅｒｔ−ブチルベンズイミダゾリル−２）プロピルジスルフィド、
２，２’−ビス（ベンズオキサゾリル−２）エチルジスルフィド、
２，２’−ビス（ベンズオキサゾリル−２）エチルトリスルフィド、
２，２’−ビス（ベンズオキサゾリル−２）エチルテトラスルフィド、
３，３’−ビス（ベンズオキサゾリル−２）プロピルジスルフィド、
４，４’−ビス（ベンズオキサゾリル−２）ブチルジスルフィド、
５，５’−ビス（ベンズオキサゾリル−２）ペンチルジスルフィド、
６，６’−ビス（ベンズオキサゾリル−２）ヘキシルジスルフィド、
２，２’−ビス（４-メチルベンズオキサゾリル−２）エチルジスルフィド、
２，２’−ビス（４-メチルベンズオキサゾリル−２）エチルトリスルフィド、
２，２’−ビス（４-メチルベンズオキサゾリル−２）エチルテトラスルフィド、
２，２’−ビス（５-メチルベンズオキサゾリル−２）エチルジスルフィド、
２，２’−ビス（５-メチルベンズオキサゾリル−２）エチルトリスルフィド、
２，２’−ビス（５-メチルベンズオキサゾリル−２）エチルテトラスルフィド、
３，３’−ビス（６-メチルベンズオキサゾリル−２）プロピルジスルフィド、
３，３’−ビス（６-メチルベンズオキサゾリル−２）プロピルトリスルフィド、
３，３’−ビス（６-メチルベンズオキサゾリル−２）プロピルテトラスルフィド、
２，２’−ビス（ベンズチアゾリル−２）エチルジスルフィド、
２，２’−ビス（ベンズチアゾリル−２）エチルトリスルフィド、
２，２’−ビス（ベンズチアゾリル−２）エチルテトラスルフィド、
３，３’−ビス（ベンズチアゾリル−２）プロピルジスルフィド、
４，４’−ビス（ベンズチアゾリル−２）ブチルジスルフィド、
５，５’−ビス（ベンズチアゾリル−２）ペンチルジスルフィド、
６，６’−ビス（ベンズチアゾリル−２）ヘキシルジスルフィド、
３，３’−ビス（４−メチルベンズチアゾリル−２）プロピルジスルフィド、
３，３’−ビス（４−メチルベンズチアゾリル−２）プロピルトリスルフィド、
３，３’−ビス（４−メチルベンズチアゾリル−２）プロピルテトラスルフィド、
３，３’−ビス（５−エチルベンズチアゾリル−２）プロピルジスルフィド、
３，３’−ビス（５−エチルベンズチアゾリル−２）プロピルトリスルフィド、
３，３’−ビス（５−エチルベンズチアゾリル−２）プロピルテトラスルフィド、
３，３’−ビス（６−ｎ−プロピルベンズチアゾリル−２）プロピルジスルフィド、
３，３’−ビス（６−ｎ−プロピルベンズチアゾリル−２）プロピルトリスルフィド、
３，３’−ビス（６−ｎ−プロピルベンズチアゾリル−２）プロピルテトラスルフィド、３，３’−ビス（７−イソプロピルベンズチアゾリル−２）プロピルジスルフィド、
３，３’−ビス（７−イソプロピルベンズチアゾリル−２）プロピルトリスルフィド、
３，３’−ビス（７−イソプロピルベンズチアゾリル−２）プロピルテトラスルフィド
等が挙げられる。なお、これらのスルフィド化合物は、１種または２種以上を組み合わせてもよい。
前記スルフィド化合物は、１，２−ジアミノベンゼン系化合物、２−アミノチオフェノール系化合物または２−アミノフェノール系化合物のいずれかと、チオジカルボン酸系化合物を、４Ｎ希塩酸中で反応させることによって、容易に合成することができ、特許文献１にその製造方法が詳細に開示されている。
【００２０】
前記スルフィド化合物において、分子内の芳香族縮合複素環がカーボンブラック表面と相互作用するとともに、分子内のスルフィド結合がゴム混練り時に切断され、生じたラジカルによってゴムとの相互作用がさらに高まる。とくに、前記式（Ｉ）で表されるスルフィド化合物において、ｘが２である場合に該効果が高まり、好ましい。
【００２１】
（ゴム組成物の配合割合）
本発明のゴム組成物は、ジエン系ゴム１００質量部に対し、窒素吸着比表面積（Ｎ２ＳＡ）が７０〜１２０ｍ２／ｇであるカーボンブラックを１５〜４５質量部、シリカを１０〜３５質量部、熱可塑性樹脂を１〜１０質量部、および前記（Ｉ）で表されるスルフィド化合物を前記カーボンブラックに対して０．１〜５質量％配合してなることを特徴とする。
前記カーボンブラックの配合量が１５質量部未満であるとゴムの機械的強度が悪化し、逆に４５質量部を超えると加工性が悪化する。
前記シリカの配合量が１０質量部未満であると発熱性および耐カット性が悪化し、逆に３５質量部を超えると加工性が悪化する。
前記熱可塑性樹脂の配合量が１質量部未満であると添加量が少なすぎて本発明の効果を奏することができない。逆に１０質量部を超えると発熱性が悪化する。
スルフィド化合物の配合量が０．１質量％未満であると、添加量が少なすぎて本発明の効果を奏することができない。逆に５質量％を超えると加工性が悪化する。
【００２２】
さらに好ましい前記カーボンブラックの配合量は、ジエン系ゴム１００質量部に対し、１５〜４５質量部である。
さらに好ましい前記シリカの配合量は、ジエン系ゴム１００質量部に対し、１５〜２５質量部である。
さらに好ましい前記熱可塑性樹脂の配合量は、ジエン系ゴム１００質量部に対し、３〜７質量部である。
さらに好ましい前記スルフィド化合物の配合量は、カーボンブラックに対し、０．５〜３．０質量％である。
【００２３】
本発明のゴム組成物には、前記した成分に加えて、加硫又は架橋剤、加硫又は架橋促進剤、各種充填剤、各種オイル、老化防止剤、可塑剤などのゴム組成物に一般的に配合されている各種添加剤を配合することができ、かかる添加剤は一般的な方法で混練して組成物とし、加硫又は架橋するのに使用することができる。これらの添加剤の配合量も、本発明の目的に反しない限り、従来の一般的な配合量とすることができる。
【００２４】
また本発明のゴム組成物は従来の空気入りタイヤの製造方法に従って空気入りタイヤを製造するのに使用することができる。
なお、スルフィド化合物を混合する時期を特定することにより、加工性をさらに向上させることができる。
一般的に、タイヤ用ゴム組成物の調製は、例えば次のような混合工程が組み合わされて行われる。
（１）ゴム成分のみを素練りする素練り工程；
（２）素練りされた、あるいは素練りされていないゴム成分に、加硫系配合物を除く各種配合物を加え、混合するＮＰ（non-processing）工程（このＮＰ工程は分割されて複数回行われることもある）；および
（３）ＮＰ工程後のゴムに加硫系配合物を加え、混合する最終混合工程（Ｆｎ工程）。
本発明では、スルフィド化合物を上記の（３）最終混合工程で添加するのが好ましい。なお、本発明でいう加硫系配合物とは、硫黄のような加硫剤や加硫促進剤を意味する。加硫促進剤としては、従来から公知のものがいずれも使用可能であり、例えば、チウラム系加硫促進剤、スルフェンアミド系加硫促進剤、グアニジン系加硫促進剤、チアゾール系加硫促進剤、等が挙げられる。
【実施例】
【００２５】
以下、本発明を実施例および比較例によりさらに説明するが、本発明は下記例に制限されるものではない。
【００２６】
実施例１〜４および比較例１〜９
サンプルの調製
表１に示す配合（質量部）において、加硫促進剤および硫黄を除く成分を密閉式バンバリーミキサーで５分間混練した後、加硫促進剤および硫黄を加えてさらに混練し、ゴム組成物を得た。次に得られたゴム組成物を所定の金型中で１６０℃、２０分間プレス加硫して加硫ゴム試験片を得、以下に示す試験法で未加硫のゴム組成物加硫ゴム試験片の物性を測定した。なおスルフィド化合物は、ＮＰまたはＦｎのいずれかの混合工程で投入した。
【００２７】
ムーニー粘度：上記未加硫のゴム組成物を用い、ＪＩＳ Ｋ６３００−１に準拠し、１００℃における未加硫ゴムの粘度を測定した。結果は比較例１の値を１００として指数表示した。指数が小さいほど粘度が低く、加工性が良好であることを示す。
耐リバージョン性：ＪＩＳ Ｋ６３００−２に準拠し、ロータレスレオメーター試験機にて１７０℃で測定を行い、Ｔ−５を求めた。Ｔ−５の時間が伸びるほどリバージョンの進行が遅いと判断できる。結果は比較例１の値を１００として指数表示した。指数が大きいほど耐リバージョン性に優れることを示す。
【００２８】
建設車両用空気入りタイヤの製造
上記で得られた未加硫のゴム組成物を使用して、幅３０ｍｍ、厚さ３ｍｍのゴムシートを押出成形した。得られたゴムシートをトレッド部に複数回巻き付けることによりグリーンタイヤを成形し、これを加硫して建設車両用空気入りタイヤを製造した。
製造された建設車両用空気入りタイヤを使用し、以下の方法で耐カット性の試験を行った。
耐カット性：得られた建設車両用空気入りタイヤを大型ダンプに装着して、オフロードを２０００時間走行した後、タイヤ軸心を中心として周方向６０°毎にセンター付近のブロックを６個抽出し、カットキズの数を数えた。結果は比較例１の値を１００として指数表示した。指数が大きいほどカットキズの数が少なく、耐カット性が良好であることを示す。結果を併せて表１に示す。
【００２９】
また建設車両用空気入りタイヤは、重荷重積載で劣悪な路面を長時間稼動するため、発熱を抑制してタイヤの故障を防ぐことが求められる。そこで、各ゴム組成物について、下記のように発熱性についても測定した。
発熱性：上記で製造した建設車両用空気入りタイヤを使用して、一定時間走行後のトレッド内部温度（オーバーヘッドカバー上５ｍｍ）を測定し、指数化した。 結果は比較例１の値を１００として指数表示した。指数が小さいほど低発熱性であることを示す。結果を併せて表１に示す。
【００３０】
【表１】
0006485175.tif 000004
【００３１】
＊１：ＮＲ（ＲＳＳ＃３）
＊２：ＳＢＲ（日本ゼオン（株）製Ｎｉｐｏｌ １５０２、非油展品）
＊３：カーボンブラック−１（キャボットジャパン（株）製ショウブラックＮ２２０、Ｎ２ＳＡ＝１１１ｍ２／ｇ）
＊４：カーボンブラック−２（東海カーボン（株）製シーストＦ、窒素吸着比表面積（Ｎ２ＳＡ）＝４０ｍ２／ｇ）
＊５：シリカ（EVONIK社製ULTRASIL VN3GR、Ｎ２ＳＡ＝１６０ｍ２／ｇ）
＊６：オイル（昭和シェル石油（株）製エキストラクト４号Ｓ）
＊７：ステアリン酸（日油（株）製ビーズステアリン酸）
＊８：酸化亜鉛（正同化学工業（株）製酸化亜鉛３種）
＊９：老化防止剤（FLEXSYS社製SANTOFLEX 6PPD）
＊１０：熱可塑性樹脂（荒川化学工業（株）製中国ロジンＷＷ）
＊１１：加硫促進剤（大内新興化学工業（株）製ノクセラーＮＳ−Ｐ）
＊１２：硫黄（鶴見化学工業（株）製金華印油入微粉硫黄（硫黄の含有量９５．２４質量％））
＊１３：スルフィド化合物２ＥＢＺ（四国化成工業（株）製２，２’−ビス（ベンズイミダゾリル−２）エチルジスルフィド）
＊１４：スルフィド化合物４ＥＢＺ（四国化成工業（株）製２，２’−ビス（ベンズイミダゾリル−２）エチルテトラスルフィド）
【００３２】
上記の表１から明らかなように、実施例１〜４で調製されたゴム組成物は、特定の窒素吸着比表面積（Ｎ２ＳＡ）を有するカーボンブラック、シリカ、熱可塑性樹脂および特定のスルフィド化合物を特定量で配合したので、加工性を実用上十分に維持しながら、良好な耐カット性および耐リバージョン性を得ることができた。また発熱性も良好である。
これに対し、比較例２は、比較例１の処方においてカーボンブラックを大粒径のものに変更した例であり、耐カット性が悪化した。
比較例３は、比較例１の処方においてカーボンブラックを増量した例であり、加工性が悪化した。また発熱性も悪化した。
比較例４は、比較例１の処方において熱可塑性樹脂を配合した例であり、発熱性が悪化した。
比較例５は、スルフィド化合物の配合量が本発明で規定する上限を超えているので、加工性が悪化した。
比較例６は、カーボンブラックのＮ２ＳＡが本発明で規定する下限未満であるので、耐カット性が悪化した。
比較例７は、カーボンブラックの配合量が本発明で規定する下限未満であるので、耐カット性が悪化した。
比較例８は、カーボンブラックの配合量が本発明で規定する上限を超えているので、ムーニー粘度が悪化した。
比較例９は、熱可塑性樹脂の配合量が本発明で規定する上限を超えているので、発熱性が悪化した。